(57)【要約】【課題】表皮層と積層する基材層とを一体化させる際に、ニードルパンチ加工を少なくする又は無くすことができ、さらには、意匠性の付与も容易な不織布積層体（車両用床材）を提供すること。【解決手段】表皮層１２と基材層１４とを備えた不織布積層体１０。表皮層１２と基材層１４の間に、実質的に接着用繊維（低融ポリマー繊維又は低融点／高融点ポリマー複合繊維：以下同じ）からなる不織布構造の接着層１６を有する。そして、接着層１６の接着用繊維が、表皮層１及び基材層に母材繊維（マトリックス繊維）と絡合（ニードルロッキング）／融着結合されている。【選択図】図１
2005305721.tif 000002
【特許請求の範囲】
【請求項１】
共に不織布構造とされた表皮層と基材層とを備えた不織布積層体であって、
前記表皮層と前記基材層との間に、実質的に接着用繊維（低融点ポリマー繊維又は低融点／高融点ポリマー複合繊維：以下同じ）からなる不織布構造の接着層が形成され、
前記接着層の接着用繊維が、前記表皮層及び前記基材層の各形成繊維と絡合（ニードルロッキング）／融着結合されていることを特徴とする不織布積層体。
【請求項２】
前記表皮層の形成繊維（高融点ポリマー繊維）と前記接着層を形成する接着用繊維が異色であることを特徴とする請求項１記載の不織布積層体。
【請求項３】
前記表皮層と前記接着層との繊維合計量に対する前記接着用繊維の含有率が１５〜５０質量％であることを特徴とする請求項１又は２記載の不織布積層体。
【請求項４】
前記基材層の形成繊維が、母材繊維（高融点ポリマー繊維）とともに接着用繊維を含有することを特徴とする請求項１〜３のいずれかに記載の不織布積層体。
【請求項５】
前記基材層の形成繊維合計量に対する接着用繊維の含有率が１５〜５０質量％であることを特徴とする請求項１〜４のいずれかに記載の不織布積層体。
【請求項６】
前記表皮層がニードルパンチ加工により形成されるパイルを備えていることを特徴とする請求項１〜５のいずれかに記載の不織布積層体。
【請求項７】
前記接着用繊維が、高融点／低融点複合繊維であることを特徴とする請求項１〜６のいずれかに記載の不織布積層体。
【請求項８】
請求項１〜７のいずれかに記載の不織布積層体で形成されてなることを特徴とする車両用床材。
【請求項９】
下記工程を有することを特徴とする不織布積層体の製造方法。
(1)別体に層形成した表皮層形成繊維からなる表皮層と接着用繊維からなる接着層とを積層後、ニードルパンチ（刺し縫い）加工により両層を一体化して接着層裏打ち表皮層を調製する工程。
(2)母材繊維と接着用繊維とをランダム混合して層形成後、ニードルパンチ加工して基材層を調製する工程。
(3)前記接着層裏打ち表皮層と基材層とを積層して熱処理を行って両者を熱融着させる熱処理工程。
【請求項１０】
前記接着層裏打ち表皮層を調製する工程において、両面からニードルパンチ加工を行うことを特徴とする請求項９記載の不織布積層体の製造方法。
【請求項１１】
前記接着層裏打ち表皮層を調製する工程において、先に表皮層側から第1ニードルパンチ加工を行い、その後に接着層側から第２ニードルパンチ加工を行って、該両ニードルパンチ加工によりパイルを形成することを特徴とする請求項１０記載の不織布積層体の製造方法。
【発明の詳細な説明】
【技術分野】
【０００１】
本発明は、不織布積層体に関し、特に、耐久性、吸音性とともに意匠性も要求される車両用床材（車両用床マット）として好適な不織布積層体に関する。ここでは、車両用床材を例に採り説明する。
【背景技術】
【０００２】
自動車等における車両床材は、共に不織布（類）構造とされた表皮層と基材層とを備えた積層構造のものが一般的である（例えば、特許文献１等参照）。
【０００３】
上記表皮層は、不織布やタフテッドカーペットなどで形成され、通常、該表皮層の裏面は、裏打ち（バッキング）加工が施されている。該裏打ち加工には、裏打ち剤として、ポリエチレン樹脂や、ＥＶＡ（エチレン酢酸ビニル共重合体）等の合成樹脂に炭酸カルシウムを添加した樹脂組成物が用いられている。炭酸カルシウムを添加するのは、遮音の見地からである。
【０００４】
上記基材層としては、雑綿フェルト、反毛フェルトなどの不織布（類）で形成されたものが一般的に使用されている。
【０００５】
そして、上記表皮層と基材層とは、積層した後に加熱処理（適宜加圧して）により、両層を接着や融着させて一体化して積層構造を有する床材としていた。
【０００６】
このような積層構造の床材は、基材に不織布類を使用するため、吸音効果が高く、また、表面にパイルを形成して高級感も得られるので多くの車に使用されるようになってきている。
【０００７】
そして、上記のような接着や融着作用を得るためには接着剤や低融点ポリマーからなるフィルムなどを介在させる必要があった。このような接着剤やフィルムの使用は、材料費とともに余分な工程が必要となり生産原価上昇の一因となる。
【０００８】
このため、表皮層と基材層の積層・一体化には、その手段としてニードルパンチ（刺し縫い）加工を施してニードルロッキングにより一体化することが考えられる。
【０００９】
そして、表面にパイルを有する表皮層と基材層とをニードルパンチ加工するには、加工し易いように表皮層側から基材層の方向にニードルパンチ加工を施すことが一般的である。
【００１０】
しかし、表皮層から基材層に向けてニードルパンチ加工を施すと、高級感を付与するために表皮層表面に形成されたパイルを損傷し、表皮層表面の外観を阻害するおそれがあった。
【００１１】
なお、該基材層の不織布には、絡合繊維を固着させるために、通常、母材繊維（マトリックス繊維）に接着用繊維（バインダー繊維）を混合させたものを使用していた。
接着用繊維は成型加工により一定の形を付与した床材の保形作用のみで、表皮層と基材層とを一体化させる作用はほとんどなく、やはりニードルパンチ加工を充分に行って、表皮層と基材層とを一体化させる必要があった。
【００１２】
このように、一体化を強固なものにするには、ニードルパンチ加工を充分に行う必要があるが、ニードルパンチ加工を行えば行うほど表面パイルの損傷は大きくなる。
【００１３】
また、本発明の発明性に影響を与えるものではないが、基材層を不織布層とし、表面層を樹脂層とする自動車用床マットが、特許文献２に記載されている。
【特許文献１】特開２００２−２１９９８９号公報
【特許文献２】特開２００２−２８３９０４号公報
【発明の開示】
【発明が解決しようとする課題】
【００１４】
本発明の課題（目的）は、上記にかんがみて、表皮層と基材層とを積層一体化させるに際して、ニードルパンチ加工を少なくする又は無くすことができ、さらには、意匠性の付与も容易な不織布積層体（車両用床材）及び不織布積層体の製造方法を提供することにある。
【課題を解決するための手段】
【００１５】
本発明は、上記課題を下記構成により解決するものである。
共に不織布構造とされた表皮層と基材層とを備えた不織布積層体であって、
表皮層と基材層の間に、実質的に接着用繊維（低融点ポリマー繊維又は低融点／高融点ポリマー複合繊維：以下同じ）からなる不織布構造の接着層が形成され、
接着用繊維が、表皮層及び基材層に母材繊維（マトリックス繊維）と絡合（ニードルロッキング）／融着結合されていることを特徴とする。
【００１６】
本発明では、接着層を形成する接着用繊維が、表皮層及び基材層の母材繊維と咬合／融着されているため、両層間結合のためのニードルパンチ加工を少なくする又は無くすことができる。したがって、表皮層がパイルを有する場合であっても、パイルを損傷させることなく高品位の不織布積層体（車両用床材）が得られる。
【００１７】
そして、上記構成において、表皮層形成繊維（高融点ポリマー繊維）と、接着層を形成する接着用繊維とを異色（通常、前者：濃色系、後者淡色系）とすることにより、表面に模様を形成することができ、意匠性を向上させることができる。
【００１８】
上記において、表皮層と接着層との繊維合計量に対する接着用繊維の含有率は、１５〜５０質量％の範囲で適宜選定する。
【００１９】
また、基材層は、母材繊維（高融点ポリマー繊維）とともに接着用繊維を含有する構成とすれば、基材層の表皮層に対する接着層を介しての結合強度が増大する。
【００２０】
上記において基材層における母材繊維と接着用繊維との繊維合計量に対する接着用繊維の含有率は、１５〜５０質量％の範囲で適宜選定する。
【００２１】
また、上記各構成において、表皮層をニードルパンチ加工により形成されるパイルを備えた構成とすれば、表皮層の意匠性を向上（高級感の付与）できる。
【００２２】
上記接着用繊維は、加熱処理温度で溶融する低融点ポリマーと溶融しない高融点ポリマーからなる複合繊維とすれば、表皮層におけるさらなる意匠性の向上が期待できる。接着用繊維の非溶融部で模様形成ができるためである。
【００２３】
そして、本発明の不織布積層体で車両用床材（車両用カーペット）を形成すれば、該不織布積層体の特性（意匠性、吸音性、耐久性等)を最大限に生かすことができる。
【００２４】
そして、本発明の不織布積層体は、例えば、下記の工程を有する不織布積層体の製造方法により製造する。
【００２５】
(1)別体に層形成した表皮層形成繊維からなる表皮層と、接着用繊維からなる接着層とを積層後、ニードルパンチ（刺し縫い）加工により両層を一体化して接着層裏打ち表皮層を調製する工程。
【００２６】
(2)母材繊維と接着用繊維とをランダム混合して層形成後、ニードルパンチ加工により基材層を調製する工程。
【００２７】
(3)表皮層裏打ち表皮層と基材層とを積層して熱処理を行って両者を熱融着させる熱処理工程。
【００２８】
上記製造方法の二層結合工程において、両面からニードルパンチ加工を行うことが、二層結合性を増大できる。
【００２９】
上記二層結合工程において、先に表皮層側から第1ニードルパンチ加工を行い、その後に接着層側から第２ニードルパンチ加工を行って、該両ニードルパンチ加工によりパイルを形成することとすれば、特別なパイル形成工程が不要となるとともにパイルの損傷が発生しない。
【発明を実施するための最良の形態】
【００３０】
以下、本発明の最良の形態における内の一形態について詳細に説明する。ここでは、車両用床材に適用する場合を想定して、説明してある。このため、車両用床材以外の他の用途に適用する場合は、要求特性に対応させて、不織布積層体の各層を形成する繊維の仕様、目付け量、パンチ密度、さらには、厚み等も、適宜設計変更することができる。
【００３１】
本実施形態の車両用床材（不織布積層体）１０は、基本的には、共に不織布（類）構造とされた表皮層１２と基材層１４とを備えた構造を有するものである（図１（Ｃ）参照）。そして、表皮層１２と基材層１４との間に、実質的に接着用繊維（低融点ポリマー繊維又は低融点／高融点ポリマー複合繊維：以下同じ）からなる接着層１６が形成されている。そして、接着層の接着用繊維が、表皮層１２及び基材層１４の各形成繊維と絡合（ニードルロッキング）／融着結合されている。
【００３２】
必然的ではないが、表皮層１２は表面にニードルパンチ加工により形成されるパイル１２ａを備えている。
【００３３】
ここで、不織布積層体１０の合計厚み：５〜２０ｍｍで、各層の製品厚み（仕上げ厚み）は、表皮層：１〜５ｍｍ、接着層：０．５〜１ｍｍ、基材層：３．５〜１５ｍｍとする。また、目付け量の範囲は、積層体全体で８００〜１５００ｇ／ｍ2となるものとする。
【００３４】
表皮層１２の形成繊維としては、その繊度:３．３〜１１dtex、繊維長：５１〜７６ｍｍの仕様のものを好適に使用できる。該繊維の種類は、ポリエステル、ポリプロピレン（ＰＰ）、ナイロン、レーヨン、ポリエチレン（ＰＥ）、ビニロン、アクリル、ビニリデンなどの人造繊維（合成繊維）が意匠性の見地から好適であるが、用途に応じて、綿、羊毛、絹、麻、ケナフ、サイザルなどの天然繊維を組み合わせて使用できる。これらのうちで、ポリエステル（特にＰＥＴ）が望ましい。床マットとした場合の耐久性も有するとともに、後述の如く、再資源化した場合の物性低下が小さいためである。
【００３５】
該表皮層１２の形成繊維は、通常、黒、濃茶、濃グレーなどの濃色系の着色繊維とするが、特に制限はされず、白色や淡色系であってもよい。該着色繊維には、通常、着色用のカーボンや顔料などがブレンドされたポリマーを用いた原着繊維を用いる。
【００３６】
接着層１６の形成繊維である接着用繊維は、成型加熱（熱処理）温度で、溶融する低融点ポリマーで少なくとも表面側を形成したものである。この接着用繊維の繊度や繊維長は、上記表皮層の母材繊維（形成繊維）と同様とする。
【００３７】
ここで、低融点ポリマーとは、高融点ポリマーに対して使用される相対的な用語で、通常、両者の温度差が約３０℃以上を有する場合を意味する。
【００３８】
低融点ポリマーとしては、通常、変性ポリエステル、ＰＥ、ＰＰ等の融点約１５０℃以下、望ましくは約１２０℃以下のものを使用する。
【００３９】
接着用繊維は、通常、低融点ポリマーを表面に有する複合繊維を使用する（低融点ポリマーのみからなるものであってよい。）。複合繊維としては、断面構造が、鞘−芯型（シース・コア型）のものが望ましいが、バイメタル型、キドニー型、マトリックス型等任意である。このときの繊度や繊維長は、上記表面層の汎用繊維と同様とする。
【００４０】
ここで、表皮層１２と接着層１６との繊維合計量に対する接着用繊維含有率は、１５〜５０質量％、望ましくは２０〜４０％とする。
【００４１】
ここで、表皮層１２は、接着層１６とのニードルパンチ結合前においては、通常、接着用繊維レスであるため、両層の質量比率が接着用繊維の含有比率となる。
【００４２】
すなわち、表皮層１２（着色繊維）８５〜５０質量％（望ましくは８０〜６０質量％）、接着層１６（接着用繊維）１５〜５０質量％（望ましくは２０〜４０質量％）とする。
【００４３】
該接着用繊維含有率が過少であると、接着用繊維による融着の効果が得難く、逆に、接着用繊維含有率が過多であると、低融点ポリマーの溶融により空隙率が低下して、吸音性、クッション性等を低下させるおそれがある。
【００４４】
また、基材層１４の形成繊維は、母材繊維（高融点ポリマー繊維）とともに接着用繊維を含有するものを使用する。そして、基材層１２の形成繊維合計量に対する接着用繊維の含有率は、１５〜５０質量％、望ましくは２０〜４０質量％とする。含有率過少では、基材層１４の接着層１６を介しての表皮層１２に対する結合力の増大効果を奏し難く、過多では、低融点ポリマーの溶融により空隙率が低下して、吸音性、クッション性等を低下させるおそれがある。
【００４５】
なお、基材層１４の母材繊維及び接着用繊維は、それぞれ表皮層１２及び接着層１６に使用するものを適宜組み合わせて使用可能である。この場合、繊維形成ポリマーは、同系のものを使用することが、分別の必要がなくなって、リサイクルが容易となる。特に、再資源化した場合の物性低下が少ないＰＥＴが望ましい。
【００４６】
なお、上記において、表皮層１２の形成繊維は、上記の如く着色繊維（高融点ポリマー繊維）ばかりでなく若干（例えば、１０％以内）の接着用繊維を含有させてもよい。また、接着層１６の形成繊維は、逆に、接着用繊維ばかりでなく若干（例えば、１０％以内）の着色繊維（高融点ポリマー繊維）を含有させてもよい。
【００４７】
次に、上記構成の車両用床材（不織布積層体）の製造方法について説明をする。本発明の不織布積層体の製造方法は、下記工程を含むものである。
【００４８】
(1)別体に層形成した表皮層形成繊維からなる表皮層１２と、接着用繊維からなる接着層１４とを積層後、ニードルパンチ（刺し縫い）加工により両層を一体化して接着層裏打ち表皮層１３を調製する工程（図１（A)）。
【００４９】
具体的には、下記の如く行う。
【００５０】
表皮層１２の形成繊維（着色繊維）と接着層１４の形成繊維（接着用繊維）とを各々別々にカード工程に供給し、次いで、クロスレイヤー工程に通過させて表皮層（着色繊維層）１２と接着層（接着用繊維層）１６とを各々作成し、該表皮層１２の上に接着層１６を積層させるか、又は、その逆に接着層１６の上に表皮層１２を積層させるか、して積層構造とすることができる。
【００５１】
そして、接着層裏打ち表皮層１３の積層構造は、ニードルパンチ加工して両層の繊維を相互に絡合（ニードルロッキング）させることにより、該両層が剥がれないようにして形成する。
【００５２】
すなわち、表皮層１２と接着層１６とを積層した後、接着層１６の側から表皮層１２の方向にニードルパンチ加工を施して、表皮層形成１２の表面側（外側面）にパイル１２ａを形成する。こうして、接着層１６の側からニードルパンチ加工を施すことにより表皮層１２は、着色繊維と接着用繊維が絡合した部分を有する構造が得られるとともに、パイル１２ａも着色繊維と接着用繊維とが入り混じって形成される。
【００５３】
また、接着層１６側ばかりでなく表皮層１２の側からもニードルパンチ加工を施してもよい。接着層１６にも着色繊維と接着用繊維が相互に絡合した部分を有する構造ができて、接着層裏打ち表皮層１３の積層構造を強固なものとすることができる。
【００５４】
このように両側（両面）からニードルパンチ加工を行う場合には、先に表皮層１２の側から（第１）ニードルパンチ加工を行い、その後に接着層１６側から（第２）ニードルパンチ加工を行って、表皮層１２の表面にパイル１２ａを形成する。ニードルパンチによりパイル１２ａを損傷させないためである。
【００５５】
ここで、パイル長（パイル高さ）は、５〜１０ｍｍの範囲が好ましい。パイル長が短すぎると、パイル効果（意匠効果、ソフト感）を得難くなり、また、長すぎるとソフト感が出すぎて、床材としての使用に適しないおそれがある。
【００５６】
(2)基材層を形成する母材繊維と接着用繊維とをランダム混合して層形成後、ニードルパンチ加工して基材層を調製する基材層調製工程。
【００５７】
また、基材層１４は、母材繊維（マトリックス繊維）と接着用繊維とをランダムにブレンドしてニードルパンチ加工により形成する。なお、不織布積層体の用途によっては、ニードルパンチ加工は必然的ではない。接着用繊維による母材繊維の融着結合が可能なためである。
【００５８】
このマトリックス繊維と接着用繊維とをランダムブレンドする方法は、マトリックス繊維と接着用繊維とを混綿機で混合した後、カード工程に供給してウェブを形成し、次いで、クロスレイヤーで積層させるか、又は、エアー・レイ法によりマトリックス繊維と接着用繊維をランダムに積層させることができる。
【００５９】
(3)接着層裏打ち表皮層と基材層とを積層して熱処理を行って両者を熱融着させる加熱（熱処理）工程。
【００６０】
上記基材層１４の上に基材層裏打ち表皮層１３を積層（重ね合わせ）後、該積層体の熱処理を行う。
【００６１】
該熱処理には、熱風供給口から供給された高温の空気を吸引する吸気口を有する装置（熱風炉）を使用し、該熱風供給口と吸気口の間を、積層体を通過させることにより熱処理を行うものが好ましい。このときの熱処理条件は、使用する接着用繊維（低融点ポリマー繊維）及び高融点ポリマー繊維のポリマー種により異なるが、例えば、前者：融点１１０℃、後者：２３０℃以上のポリエステル繊維場合、１５０〜１８０℃×１〜４ｍｉｎとする。
【００６２】
このように製造した本実施形態の車両用床材（不織布積層体）１０についての作用を説明する。
【００６３】
表皮層１は、主として着色繊維から構成されているが、ニードルパンチ加工を施しており、この部分には、着色繊維と接着用繊維と及び接着用繊維相互が絡合した部分を有している。さらに、熱処理によってそれらの咬合部分が熱融着されて、表皮層１２が強固な繊維集合体となっている。したがって、当該表皮層１は、剛性などの物理特性を向上させ、また、積層構造としての一体感を増加させることができる。
【００６４】
さらに、接着層１６は、主として接着用繊維から構成されているが、ニードルパンチ加工により着色繊維が絡合している場合があり(表皮層側からニードルパンチ加工を施した場合)、しかも該絡合部分は、接着用繊維の融着により該着色繊維を強固に固定する効果を有し、車両用床材としてのより高度な要求物性に対応することができる。
【００６５】
一方、基材層２は、マトリックス繊維と接着用繊維がランダムに混合（ブレンド）されたものであるため、熱処理により母材繊維と接着用繊維及び接着用繊維相互が融着する。こうして、該マトリックス繊維同士が繋がって（固着して）、基材層が強固な繊維集合体に形成される。
【００６６】
さらに、該表皮層１と基材層２の積層構造において、表皮層１２と基材層１４との中間に接着用繊維からなる接着層１６が挟まれるように配置されているため、熱処理により接着層１２が融着する。こうして、表皮層１２と基材層１４とが繋がって（結合して）、従来のニードルパンチ加工によって結合する場合に比して、強固な不織布積層体に形成される。そして、ニードルパンチ加工によって結合する（繋ぐ）ものではないので、パイル１３を損傷することもない。また、該パイル１２ａも着色繊維と接着用繊維が入り混じっているので、熱処理によりパイル１２ａもその一部が熱融着されて、該パイル繊維に床材に求められる適度の硬さや腰の強さなどの物理的特性を付与することができる。
【実施例】
【００６７】
以下、実施例により本発明をさらに詳細に説明する。
【００６８】
＜実施例１＞
本実施例では、着色繊維及び接着用繊維は下記の仕様ものを使用した。何れも市販品である。
【００６９】
着色繊維Ａ：高融点ポリエステル（融点２３０℃以上）からなる黒色の原着繊維（繊度：６．６dtex、カット長：６４ｍｍ）
着色繊維Ｂ：高融点ポリエステル（融点２３０℃以上）からなる灰色の原着繊維（繊度：１１dtex、カット長：６４ｍｍ）
接着用繊維：鞘部が低融点ポリエステル（融点１１０℃）とされ、芯部が高融点ポリエステル（融点２３０℃以上）とされた白色の芯／鞘型複合繊維（繊度：４．４dtex、カット長：４４ｍｍ）
１）接着層裏打ち表皮層の調製工程：
上記着色繊維Ａ及び上記接着用繊維を別々にカード工程に供給してウェブを作成し、製造ラインの上流側より接着用繊維、次いで、着色繊維の順にレイヤーにて、表皮層１２／接着層１６（質量比）＝７０／３０となるようにして積層させる。
【００７０】
該積層物に対して、表皮層１２側からニードルパンチ加工を施し、さらに、パイル形成用のニードル針を使用して接着層１６側からニードルパンチ加工を施して、表皮層１２側表面にパイル１２ａを有する接着層裏打ち表皮層１３を調製した。
【００７１】
なお、上記各ニードルパンチ加工は、ニードルピッチ：６．５ｍｍ、針深度：１１ｍｍ、パンチタイプ：４２５０本／ｍの条件で行った。
【００７２】
２）基材層の調製工程：
着色繊維Ｂ（母材繊維）及び接着用繊維を、前者／後者（質量比）＝７０／３０となるように、両繊維を調合機に供給して開綿・混合させた後、該混合ブレンドした繊維をエアー・レイ装置により堆積させた後、ニードルパンチ加工を施して基材層１６を調製した。
【００７３】
なお、上記ニードルパンチ加工は、ニードルピッチ：１２ｍｍ、針深度：１５ｍｍ、パンチタイプ：３０００本／ｍの条件で行った。
【００７４】
３）熱処理工程
上記１）及び２）でそれぞれ調製した接着層裏打ち表皮層１３と基材層１４とを積層させ、熱風処理機（ (有)鳳機械製作所社製）を使用して熱処理（条件：１６０℃×２min）を行った。
【００７５】
こうして、接着用繊維の低融点ポリマー成分を溶融させて、実施例の不織布積層体を製造した。
【００７６】
実施例の不織布積層体と従来例の不織布積層体（現行ニードルパンチ加工を施して、表皮層と基材層を一体化した市販品：略同一肉厚）とを、不織布の表面風合いについて下記方法により、官能相対比較をした。
【００７７】
ここで表面風合いとは、５名の検査官により比較例（０点）を基準として風合い判定を実施し、１名あたり、風合いが優れている＝＋１点、同レベル＝０点、劣っている＝−１点として、加算点により判定した。
【００７８】
判定の結果は、実施例：４点と、実施例の不織布積層体は、非常に優れた表面風合いを有する事が確認できた。
【産業上の利用可能性】
【００７９】
本発明は、上記車両用床材ばかりでなく、他の車両用内装材や建築用内装材としての用途も期待できるものである。
【図面の簡単な説明】
【００８０】
【図１】本発明の車両用床材を厚さ方向に沿って切断した状態を模式的に示す断面図である。
【符号の説明】
【００８１】
１０    不織布積層体（車両用床材）
１２    表皮層
１２ａ    パイル
１３    接着層裏打ち表皮層
１４    基材層
１６    接着層
【図１】
2005305721.tif 000003